(57)【要約】【課題】構造体の機械的な特性を保持しながら電気的な抵抗値を軽減し、優れた動作特性を有するＭＥＭＳデバイス、およびその製造方法を提供する。【解決手段】シリコン基板１上に形成された多結晶シリコンからなる固定電極１０と、シリコン基板１上に形成された窒化膜３と隙間を設けて機械的に可動な状態で配置された多結晶シリコンからなる可動電極２０と、可動電極２０の周囲に形成され且つ固定電極１０の一部を覆うように形成された第１層間絶縁膜１３、第１配線層２３、第２層間絶縁膜１４、第２配線層２４、および保護膜１９がこの順に積層された配線積層部と、を有し、固定電極１０の前記配線積層部に覆われた部分がシリサイド化されてシリサイド部分２５が形成されている。【選択図】図１
2010280055.tif 000002
【特許請求の範囲】
【請求項１】
半導体基板上に形成されたシリコンからなる固定電極と、
前記半導体基板と隙間を設けて機械的に可動な状態で配置されたシリコンからなる可動電極と、
前記可動電極の周囲に形成されて、且つ、前記固定電極の一部を覆うように形成された配線積層部であって、配線を含む前記配線積層部と、
を有し、
前記固定電極または前記可動電極に不純物イオンが打ち込まれて、且つ、
前記固定電極の前記配線積層部に覆われた部分の少なくとも一部がシリサイド化されていることを特徴とするＭＥＭＳデバイス。
【請求項２】
請求項１に記載のＭＥＭＳデバイスにおいて、
前記固定電極の前記配線積層部の外部に配置される部分と前記可動電極との一方または両方は、シリサイド化されていることを特徴とするＭＥＭＳデバイス。
【請求項３】
請求項１または２に記載のＭＥＭＳデバイスにおいて、
前記シリサイド化に用いるシリサイド用金属が、タングステン（Ｗ）、またはモリブデン（Ｍｏ）であることを特徴とするＭＥＭＳデバイス。
【請求項４】
半導体基板上に形成されたシリコンからなる固定電極と、
前記半導体基板と隙間を設けて機械的に可動な状態で配置されたシリコンからなる可動電極と、
前記可動電極の周囲に形成され、且つ、前記固定電極の一部を覆うように形成された配線積層部であって、配線を含む前記配線積層部と、
を有するＭＥＭＳデバイスの製造方法であって、
前記半導体基板上に前記固定電極を形成する工程と、
一部が犠牲層上に形成された態様で前記可動電極を形成する工程と、
前記固定電極および前記可動電極の上に前記配線積層部を形成する工程と、
前記配線積層部および前記犠牲層の一部をエッチングにより除去して前記可動電極をリリースする工程と、を有し、
前記固定電極を形成する工程と前記可動電極を形成する工程との一方または両方の工程において、前記固定電極または前記可動電極に不純物イオンをイオン打ち込みする工程を含み、且つ、
前記固定電極を形成する工程において、前記固定電極の前記配線積層部に覆われた部分の少なくとも一部をシリサイド化する工程を含むことを特徴とするＭＥＭＳデバイスの製造方法。
【請求項５】
請求項４に記載のＭＥＭＳデバイスの製造方法において、
前記固定電極を形成する工程と前記可動電極を形成する工程との一方または両方の工程において、前記固定電極の前記配線積層部の外部に配置される部分と前記可動電極との一方または両方をシリサイド化する工程を含むことを特徴とするＭＥＭＳデバイス。
【請求項６】
請求項４または５に記載のＭＥＭＳデバイスの製造方法において、
前記シリサイド化に用いるシリサイド用金属に、タングステン（Ｗ）、またはモリブデン（Ｍｏ）を用いることを特徴とするＭＥＭＳデバイスの製造方法。
【発明の詳細な説明】
【技術分野】
【０００１】
本発明は、シリコン基板上に半導体製造プロセスを用いて形成される可動電極や固定電極などの構造体を備えたＭＥＭＳデバイスおよびその製造方法に関するものである。
【背景技術】
【０００２】
微細加工技術の進展に伴い、半導体製造プロセスを用いて形成される可動電極と固定電極からなる微小な構造体を備えた電気機械系デバイス、例えば、共振器、フィルタ、センサ、モータ等の所謂ＭＥＭＳ（Micro Electro Mechanical System）デバイスが注目されている。ＭＥＭＳデバイスは半導体製造プロセスを用いて製造されることから、例えばＣＭＯＳ（Complementary Metal Oxide Semiconductor）との複合デバイスを形成することも可能であるため、近年ますます高まる電子機器の小型化と高機能化の要求に応え得るデバイスとしても期待されている。
【０００３】
このような電子機器の高機能化の要求に伴って、ＭＥＭＳデバイスには精緻な電流値制御や電気的な高速化が必要となり、ＭＥＭＳデバイスの回路を構成する構造体や配線などのより一層の低抵抗化が求められている。例えば、無線通信用のＲＦ（Radio Frequency）−ＭＥＭＳなどの高周波数帯で扱われるＭＥＭＳデバイスは、挿入損失が大きいと特性そのものの劣化に直結するため、ＭＥＭＳデバイスの回路全体における抵抗値を極力抑える必要がある。
【０００４】
ＭＥＭＳデバイスの製造方法の一例を説明すると、まず、シリコン（Ｓｉ）などの半導体基板上に、固定電極と、一部が犠牲層上に形成された態様の可動電極とを形成し、さらに固定電極および可動電極の上に配線を含む配線積層部を形成する。そして、配線積層部および犠牲層の一部をエッチング（リリースエッチング）により除去して可動電極をリリースすることによって、機械的に可動な状態の可動電極を形成する。
【０００５】
ところで、ＭＥＭＳデバイスの回路における配線は、一般に、通常の半導体製造と同様にスパッタリング法やＣＶＤ（Chemical Vapor Deposition）法あるいは真空蒸着法などによりアルミニウム（Ａｌ）などの金属を堆積させてからパターニングすることによって形成されるので低抵抗となっている。これに対して、ＭＥＭＳデバイスの可動電極や固定電極などの構造体は、シリコンを堆積させてからパターニング形成した後で、半導体であるシリコンの低抵抗化を図るための何らかの処理を施す必要がある。シリコンからなる構造体の低抵抗化を図る処理の方法としては、シリコン膜にリンイオン（例えば、31Ｐ+）などの不純物イオンをイオン注入して拡散層を形成する方法が知られている（例えば特許文献１を参照）。
【０００６】
また、構造体のさらなる低抵抗化を図る方法として、例えば特許文献１や特許文献２に、スパッタリング法やＣＶＤ法あるいは真空蒸着法などによりシリコン膜上に金属を堆積させてから高温でアニールすることにより、金属であるチタンと接しているシリコンを拡散させて合金化させる所謂シリサイド化する方法が示されている。例えばチタン（Ｔｉ）によりシリサイド化されたシリサイド部分（ＴｉＳｉ）は約１０-5Ωｃｍの比抵抗を有し、この値は不純物イオン注入による拡散層の約１００分の１である。
【先行技術文献】
【特許文献】
【０００７】
【特許文献１】特開２００４−２２１８５３号公報
【特許文献２】特開２００１−２６４６７７号公報
【発明の概要】
【発明が解決しようとする課題】
【０００８】
上記したように、シリコンからなる構造体に不純物イオンを注入して拡散層を形成する方法では、構造体の抵抗値を高周波帯で扱われるＭＥＭＳデバイスに要求される抵抗値にまで低減することは難しい。一方、シリコンからなる構造体をシリサイド化する方法は構造体の大幅な低抵抗化に有効な方法であるが、シリサイド用の金属の種類によっては、配線積層部の一部および犠牲層をエッチングにより除去して可動電極をリリースする際に、シリサイド部分がエッチング液に溶解する虞がある。シリサイド部分が溶解した場合には、却って抵抗値が上昇してしまったり、構造体が薄くなって機械的な強度が低下してしまったりすることにより、ＭＥＭＳデバイスの電気的および機械的特性の変動が生じて所望の特性が得られないという問題があった。
【０００９】
本発明は、上記課題を鑑みてなされたものであって、その目的は、構造体の機械的な特性を保持しながら電気的な抵抗値を軽減し、優れた動作特性を有するＭＥＭＳデバイス、およびその製造方法を提供することにある。
【課題を解決するための手段】
【００１０】
上記課題を解決するために、本発明のＭＥＭＳデバイスは、半導体基板上に形成されたシリコンからなる固定電極と、半導体基板と隙間を設けて機械的に可動な状態で配置されたシリコンからなる可動電極と、可動電極の周囲に形成されて、且つ、固定電極の一部を覆うように形成された配線積層部であって、配線を含む配線積層部と、を有し、固定電極または可動電極に不純物イオンが打ち込まれて、且つ、固定電極の配線積層部に覆われた部分の少なくとも一部がシリサイド化されていることを特徴とする。
【００１１】
この構成によれば、可動電極または固定電極が、不純物イオン打ち込みにより低抵抗化されている。特に、可動電極と固定電極のＭＥＭＳデバイスが製造される過程で、配線積層部の一部をリリースエッチングすることにより可動電極をリリースする際にリリースエッチング液に曝される部分、即ち、シリサイド化が困難な部分の低抵抗化が図られている。これにより、ＭＥＭＳデバイスの回路全体の抵抗値が軽減されるという効果を奏する。
しかも、上記の構成のＭＥＭＳデバイスは、固定電極の配線積層部に覆われた部分の少なくとも一部がシリサイド化されている。即ち、可動電極をリリースする際に、リリースエッチング液が触れない部分がシリサイド化されている。これにより、シリサイド用金属としてどのような金属を適用しても、固定電極のシリサイド部分が、例えばフッ化水素系のリリースエッチング液によって溶解されることなく、固定電極の低抵抗化を図ることができる。シリサイド化されたシリコンは、例えばリンイオンなどの不純物のイオン打ち込みのみを施した場合に比して、比抵抗を約１００分の１にすることも可能であり、抵抗値の大幅な軽減を図ることができる。
したがって、上記構成のＭＥＭＳデバイスによれば、ＭＥＭＳデバイスの回路全体の抵抗値を大幅に軽減することができ、ＭＥＭＳデバイス動作時の挿入損失や通過特性を改善できるので、高周波デバイスなどに適用可能な優れた動作特性を有するＭＥＭＳデバイスを提供することができる。
【００１２】
本発明のＭＥＭＳデバイスは、固定電極の配線積層部の外部に配置される部分と可動電極との一方または両方は、シリサイド化されていることを特徴とする。
このとき、シリサイド化に用いるシリサイド用金属が、タングステン（Ｗ）、またはモリブデン（Ｍｏ）であることが望ましい。
【００１３】
この構成によれば、ＭＥＭＳデバイスの構造体である固定電極と可動電極との、配線積層部の外部に配置される構造体およびその一部分を含めた略すべてがシリサイド化されたシリサイド部分を有する構成とすることも可能である。これにより、ＭＥＭＳデバイスの回路全体のより顕著な低抵抗化を図ることができる。
このとき、シリサイド用金属としてタングステンまたはモリブデンを用いる構成とすれば、タングステンまたはモリブデンによりシリサイド化されたシリサイド部分は、例えばフッ化水素系のリリースエッチング液に特に溶解しにくい。したがって、ＭＥＭＳデバイスを製造する過程において可動電極をリリースする際に、リリースエッチング液に触れる部分の構造体を安定してシリサイド化することができるので、より抵抗値が低減されたＭＥＭＳデバイスを安定して製造することができる。
【００１４】
本発明は、半導体基板上に形成されたシリコンからなる固定電極と、半導体基板と隙間を設けて機械的に可動な状態で配置されたシリコンからなる可動電極と、可動電極の周囲に形成され、且つ、固定電極の一部を覆うように形成された配線積層部であって、配線を含む配線積層部と、を有するＭＥＭＳデバイスの製造方法であって、半導体基板上に固定電極を形成する工程と、一部が犠牲層上に形成された態様で可動電極を形成する工程と、固定電極および可動電極の上に配線積層部を形成する工程と、配線積層部および犠牲層の一部をエッチングにより除去して可動電極をリリースする工程と、を有し、固定電極を形成する工程と可動電極を形成する工程との一方または両方の工程において、固定電極または可動電極に不純物イオンをイオン打ち込みする工程を含み、且つ、固定電極を形成する工程において、固定電極の配線積層部に覆われた部分の少なくとも一部をシリサイド化する工程を含むことを特徴とする。
【００１５】
この製造方法によれば、可動電極または固定電極に不純物イオンをイオン打ち込みすることにより、可動電極または固定電極の低抵抗化を図ることができる。特に、可動電極をリリースする工程において、リリースエッチング液が触れるためにシリサイド化が困難な部分の低抵抗化を図ることが可能になる。したがって、ＭＥＭＳデバイスの回路全体での抵抗が軽減され、優れた動作特性を有するＭＥＭＳデバイスの製造に供する。
また、可動電極をリリースするときに、リリースエッチング液が触れない部分がシリサイド化されているので、シリサイド用金属としてどのような金属を適用しても、固定電極がリリースエッチング液により溶解されることがない。これにより、シリサイド部分が溶解して固定電極の抵抗値が上昇したり、固定電極の機械的強度が低下したりするのを防止できる。したがって、シリサイド化された固定電極を安定して形成することができ、ＭＥＭＳデバイスの回路全体の抵抗値の大幅な軽減が可能になるので、優れた動作特性を有するＭＥＭＳデバイスを製造することができる。
【００１６】
本発明のＭＥＭＳデバイスの製造方法では、固定電極を形成する工程と前記可動電極を形成する工程との一方または両方の工程において、前記固定電極の前記配線積層部の外部に配置される部分と前記可動電極との一方または両方をシリサイド化する工程を含むことを特徴とする。
また、本発明では、シリサイド化に用いるシリサイド用金属に、タングステン（Ｗ）、またはモリブデン（Ｍｏ）を用いることが望ましい。
【００１７】
この構成によれば、固定電極および可動電極などのＭＥＭＳデバイスの構造体の略すべてをシリサイド化してシリサイド部分を形成することも可能である。これにより、ＭＥＭＳデバイスの回路全体のより顕著な低抵抗化を図ることができる。
このとき、シリサイド用金属としてタングステンまたはモリブデンを用いる構成とすれば、タングステンとモリブデンは、フッ化水素系のリリースエッチング液に特に溶解しにくい。したがって、可動電極をリリースする工程において、リリースエッチング液に触れる部分の構造体を安定してシリサイド化することができるので、より抵抗値が低減されたＭＥＭＳデバイスを安定して製造することができる。
【図面の簡単な説明】
【００１８】
【図１】（ａ）は、本発明の第１の実施形態であるＭＥＭＳデバイスの概略構造を説明する平面図、同図（ｂ）は、図１（ａ）のＡ−Ａ線断面図。
【図２】（ａ）〜（ｃ）は、本発明の第２の実施形態であるＭＥＭＳデバイスの製造方法を説明する概略断面図。
【図３】（ａ）〜（ｃ）は、本発明の第２の実施形態であるＭＥＭＳデバイスの製造方法を説明する概略断面図。
【図４】（ａ）〜（ｄ）は、本発明の第２の実施形態であるＭＥＭＳデバイスの製造方法を説明する概略断面図。
【図５】本発明の第３の実施形態であるＭＥＭＳデバイスの概略構造を説明する概略断面図。
【図６】（ａ）〜（ｃ）は、本発明の第４の実施形態であるＭＥＭＳデバイスの製造方法を説明する概略断面図。
【図７】（ａ）〜（ｃ）は、本発明の第４の実施形態であるＭＥＭＳデバイスの製造方法を説明する概略断面図。
【図８】本発明のＭＥＭＳデバイスの変形例の概略構造を説明する概略断面図。
【発明を実施するための形態】
【００１９】
以下、本発明のＭＥＭＳデバイスおよびその製造方法の実施形態について説明する。
【００２０】
（第１の実施形態）
まず、ＭＥＭＳデバイスの一実施形態について図面に沿って説明する。図１（ａ）は、本発明に係るＭＥＭＳデバイスの好適な実施形態の構成を示す平面図であり、図１（ｂ）は同図（ａ）のＡ−Ａ線断面図である。
【００２１】
図１に示すＭＥＭＳデバイス３０は、シリコン基板１上に、固定された状態で設けられた固定電極１０と、この固定電極１０の一部の上方に積層された第１層間絶縁膜１３、第１配線層２３、第２層間絶縁膜１４、第２配線層２４、保護膜１９からなる配線積層部と、を有している。また、配線積層部の略中央に形成された空間としての開口部Ｃ１内に可動な状態で設けられた可動電極２０が備えられている。固定電極１０の配線積層部に覆われた部分は、表面がシリサイド化されてシリサイド部分２５が形成されている。
【００２２】
シリコン基板１上には、酸化シリコン膜（ＳｉＯ2、例えば、熱酸化膜）である絶縁膜２と、窒化シリコン（ＳｉＮ）などからなる窒化膜３が、この順に積層されている。窒化膜３上には、ＣＶＤ法などにより多結晶シリコン膜を積層させてからパターニングすることにより形成された固定電極１０が設けられている。固定電極１０は、パターニングされる前の多結晶シリコン膜を堆積させた段階で、多結晶シリコン膜にリンイオンなどの不純物イオンがイオン打ち込みされている。また、固定電極１０は、後述する配線積層部に形成された開口部Ｃ１に露出された部分と、開口部Ｃ１から所定の面積を覆うように犠牲層１１および層間膜１２が順次積層された部分と、シリサイド用の金属によりシリサイド化されたシリサイド部分２５とを有している。
このように、多結晶シリコンからなる固定電極１０は、不純物イオンのイオン打ち込みが施されたうえに、一部がシリサイド化されてシリサイド部分２５が形成されている。これにより、多結晶シリコンに不純物イオンのイオン打ち込みのみを行なった場合に比して、固定電極１０のシート抵抗値を約１００分の１に低減することが可能になる。したがって、ＭＥＭＳデバイス３０は、動作させたときの挿入損失や通過特性などの改善を図ることができ、高周波デバイスなどに適用可能な優れた動作特性を有する。
【００２３】
固定電極１０のシリサイド部分２５上および犠牲層１１と層間膜１２が順次積層された部分の上には、第１層間絶縁膜１３、第１配線層２３、第２層間絶縁膜１４、第２配線層２４がこの順に積層された配線積層部を有している。第１層間絶縁膜１３の一部がパターニングされ、固定電極１０と第１配線層２３が導通する。また、第２層間絶縁膜１４の一部がパターニングされ、第１配線層２３と第２配線層２４が導通する。第２配線層２４上には、保護膜（パッシベーション膜）１９が積層されている。
なお、本実施形態では、第１層間絶縁膜１３上に、第２層間絶縁膜１４を挟んで第１配線層２３と第２配線層２４との二つの配線層を有する配線積層部の構成を説明するが、これに限らず、一つまたは三つ以上の配線層を有して構成された配線積層部とすることも可能である。
【００２４】
犠牲層１１、層間膜１２、第１層間絶縁膜１３、第１配線層２３、第２層間絶縁膜１４、第２配線層２４、保護膜１９がこの順に積層された配線積層部の略中央には、円筒形状もしくは矩形状の凹部である開口部Ｃ１が形成されている。この開口部Ｃ１の凹底部分には、ＣＶＤ法などにより多結晶シリコン膜を積層させてからパターニングすることにより形成された可動電極２０が備えられている。可動電極２０は、一部が窒化膜３上に支持され、可動電極２０の下側部分の犠牲層１１が除去されていることにより、窒化膜３および固定電極１０と所定の隙間を有して可動な状態で設けられている。また、可動電極２０は、パターニングされる前の多結晶シリコン膜を堆積させた段階で、多結晶シリコン膜にリンイオンなどの不純物イオンがイオン打ち込みされている。
【００２５】
次に、上記の構成を有するＭＥＭＳデバイス３０の動作の一例について説明する。本実施形態では、固定電極１０の、可動電極２０を挟んだ両側に形成された一方を駆動電極、他方を検出電極として説明する。また、可動電極２０には適切な直列バイアス電圧が印加されているものとする。
ＭＥＭＳデバイス３０の固定電極１０の駆動電極側に駆動電圧を注入すると、固定電極１０と可動電極２０との間に電位差が生じ、これに伴って電荷が蓄電される。この電位の時間変化、若しくは蓄電される電荷の時間変化により、通常のキャパシタと同様に固定電極１０の駆動電極側と可動電極２０との間には交流電流が流れる。これは固定電極１０の検出電極側と可動電極２０との間においても同様であり、ＭＥＭＳデバイス３０全体には２つのキャパシタを直列に接続した場合の静電容量値に相当した交流電流が流れる。
一方で、可動電極２０は特定の周波数において固有の振動周波数を有し、特定の周波数において厚み方向へ屈曲が生じる。この場合、前述した固定電極１０の駆動電極側および検出電極側と可動電極２０との間の静電容量に変位が生じ、各構造体間に形成されるキャパシタには電圧に相当した電荷が蓄電されているが、静電容量が変動した場合、キャパシタへの蓄電量Ｑ＝ＣＶを満足させるために電荷の移動が生ずる。この結果、可動電極２０の固有振動周波数においては、静電容量の変化に伴い電流が流れる。可動電極２０からの出力電流は、固定電極１０の検出電極側から検出される。
【００２６】
（第２の実施形態）
次に、上記第１の実施形態のＭＥＭＳデバイス３０の製造方法について説明する。図２、図３、図４は、ＭＥＭＳデバイス３０の製造工程を説明する概略断面図である。なお、図２、図３、図４は、図１（ｂ）と同じ位置のＭＥＭＳデバイス３０の断面を図示している。
【００２７】
ＭＥＭＳデバイス３０の製造においては、半導体製造プロセスが用いられる。
図２（ａ）において、シリコン基板１表面を熱酸化させるなどして酸化シリコン膜（ＳｉＯ2）からなる絶縁膜２を形成した上に、ＣＶＤ法やスパッタリング法などにより窒化シリコン（ＳｉＮ）などで構成される窒化膜３を堆積させて形成する。この窒化膜３は、後述するリリースエッチングを行なう際のエッチングストップ層として機能するベース層となる。
【００２８】
次に、窒化膜３上に、ＣＶＤ法などにより多結晶シリコン膜を積層させ、リンイオン（例えば、31Ｐ+）などの不純物イオンをイオン注入してから、フォトリソグラフィ法などによりパターニングすることによって固定電極１０を形成する。
次に、固定電極１０上に、スパッタリング法などにより酸化シリコンなどの酸化膜からなる犠牲層１１を形成する。そして、犠牲層１１上に、ＣＶＤ法やスパッタリング法あるいは真空蒸着法などにより多結晶シリコン膜を積層させてから、リンイオンなどの不純物イオンを注入するイオン注入を行なった後、フォトリソグラフィ法などによりパターニングすることによって可動電極２０を形成する。
【００２９】
次に、図２（ｂ）に示すように、ＣＶＤ法やスパッタリング法などにより酸化シリコンなどの酸化膜からなる層間膜１２を堆積させて形成する。続いて、図２（ｃ）に示すように、フォトリソグラフィ法などにより層間膜１２と犠牲層１１の所定の領域を除去して固定電極１０の多結晶シリコンの一部を露出させる。このとき露出された固定電極１０の所定の領域は、後述する工程でシリサイド化される領域となる。
【００３０】
次に、図３（ａ）に示すように、真空蒸着法やスパッタリング法あるいはＣＶＤ法などにより、固定電極１０の一部をシリサイド化するためのシリサイド用金属層２５ａを形成する。この段階では、シリサイド用金属層２５ａは、固定電極１０の多結晶シリコンが露出された一部と、層間膜１２上に接触して形成される。なお、シリサイド用金属層２５ａには、チタン（Ｔｉ）、タングステン（Ｗ）、モリブデン（Ｍｏ）、コバルト（Ｃｏ）、白金（Ｐｔ）、パラジウム（Ｐｄ）などの金属を用いることができる。
【００３１】
次に、ランプアニールなどの方法により、所定の温度にて所定時間のアニールを行なう。これにより、固定電極１０の多結晶シリコンが露出された部分がシリサイド用金属層２５ａによってシリサイド化されることによりシリサイド部分２５が形成される（図３（ｂ））。
このように、固定電極１０の一部をシリサイド化してシリサイド部分２５を形成することにより、シリサイド部分２５のシート抵抗を一層低減することができる。その結果、ＭＥＭＳデバイス全体での顕著なシート抵抗の低減を図ることができるので、ＭＥＭＳデバイス３０を動作させたときの挿入損失や通過特性などが改善され、優れた動作特性を有するＭＥＭＳデバイス３０を製造することができる。
【００３２】
続いて、図３（ｃ）に示すように、アンモニア（ＮＨ4）と過酸化水素（Ｈ2Ｏ2）の水溶液により、シリサイド化されなかったシリサイド用金属層２５ａをエッチングして除去する。なお、ここで用いるエッチング液は、アンモニアと過酸化水素の水溶液に限らず、シリサイド部分２５を残してシリサイド用金属層２５ａのみをエッチングする選択比を有する他のエッチング液を用いてもよい。
【００３３】
次に、図４（ａ）に示すように、スパッタリングなどの方法により第１層間絶縁膜１３を形成する。このとき、第１層間絶縁膜１３を積層させる下地層は凹凸を有するが、後の工程で第１層間絶縁膜１３上に積層される配線層などの形成を容易にするために、第１層間絶縁膜１３の上面は平坦になるようにすることが望ましい。このため、第１層間絶縁膜１３には、リフローすることにより平坦化することが可能なＢＰＳＧ（Boron Phosphorus Silicon Glass）やＰＳＧ（Phosphorus Silicon Glass）を用いることが好ましい。この他にも、液状の絶縁性ガラス材料をスピンコート法により塗布して成膜するＳＯＧ（Spin On Glass）を層間絶縁膜として用いて、または、酸化シリコンなどをスパッタリングした後に化学的および機械的に研磨するＣＭＰ（Chemical Mechanical Polishing）などの平坦化技術を用いて層間絶縁膜の上面を平坦化する構成としてもよい。
【００３４】
次に、図４（ｂ）に示すように、第１層間絶縁膜１３上に、スパッタリング法やＣＶＤ法、およびフォトリソグラフィ法などにより、第１配線層２３、第２層間絶縁膜１４、第２配線層２４をこの順に積層させ、また、パターニングして形成する。第１配線層２３および第２配線層２４は、酸化シリコン（ＳｉＯ2）などで構成される複数の配線を有し（図示せず）、表面にシリサイド部分２５を有する固定電極１０から配線を引き出している。なお、本実施形態では、第１配線層２３および第２配線層２４の二層の配線層を形成する例を説明した。ここで、配線層は単層でもよく、また、必要に応じて三層以上設ける構成としてもよい。
【００３５】
次に、図４（ｃ）に示すように、第２配線層２４上に、窒化シリコンなどからなる保護膜（パッシベーション膜）１９を形成する。保護膜１９は、ＣＶＤ法やスパッタリング法などにより堆積させて形成できる。この他、シリコンナイトライド（Ｓｉ3Ｎ4）で構成される保護膜１９は、例えばプラズマＣＶＤを用いて形成することが好ましい。
【００３６】
次に、可動電極２０のリリースエッチングを行なう。リリースエッチングは、多結晶シリコンからなる固定電極１０および可動電極２０と、窒化シリコンからなる窒化膜３以外の、単結晶の酸化シリコンなどからなる各層をエッチングする選択比を有する例えばフッ化水素（ＨＦ）系のエッチング液を用いて行なう。まず、図４（ｄ）に示す開口部Ｃ１を形成するためのフォトレジストパターンを形成し、このフォトレジストパターンをエッチングマスクとして、フッ化水素系のエッチング液によりウェットエッチングする。すると、図４（ｄ）に示すように、保護膜１９、第２層間絶縁膜１４、第１層間絶縁膜１３、可動電極２０の上面および側面を覆っている層間膜１２と、可動電極２０の下側部分の犠牲層１１が除去され、開口部Ｃ１が形成される。このリリースエッチングは、エッチングストップ層として機能する窒化膜３によって、厚み方向のエッチングが止まり、また、固定電極１０がエッチングされずに残る。また、可動電極２０の下側部分の犠牲層１１が除去されることにより、可動電極２０は、窒化膜３および固定電極１０と所定の隙間を設けてリリースされて可動な状態となる。
【００３７】
ここで、シリサイド用金属の種類によっては、シリサイド部分がフッ化水素系のリリースエッチング液に溶解して、逆にシート抵抗が上昇したり、構造体が薄くなって機械的な特性が変動したりするなどの不具合を生ずる虞がある。本実施形態の製造方法によれば、固定電極１０のリリースエッチングされない領域をシリサイド化することができるので、リリースエッチング液によるシリサイド部分２５の溶解を発生させることがない。また、リリースエッチング液への耐性を考慮することなく、広い選択肢にてシリサイド用金属層２５ａに用いる金属を選定して、ＭＥＭＳデバイス３０における固定電極１０や可動電極２０などのＭＥＭＳ構造体をシリサイド化する効果を得ることができる。
【００３８】
なお、リリースエッチングは、ドライエッチング法と組み合わせて複数の段階に分けて行なってもよい。例えば、まず、上記のフォトレジストパターンを介して、例えばＣＨＦ3などの反応性ガスを用いたＲＩＥ（リアクティブイオンエッチング）法により、保護膜１９、第２層間絶縁膜１４、および第１層間絶縁膜１３を所定の深さまでドライエッチングする。続いて、フッ化水素系のエッチング液によりリリースエッチングを行なって可動電極２０をリリースする。この方法によれば、ＲＩＥ法によるドライエッチングは異方性に優れており、フォトレジストパターンの端部直下の保護膜１９がエッチングされる所謂アンダーカットが起こりにくいので、略鉛直方向にエッチングを進めることができるとともに、リリースエッチング時間を短縮することが可能である。
【００３９】
そして、リリースエッチング後に、フォトレジストパターンを剥離することにより、一連のＭＥＭＳデバイスの製造工程を終了する。
【００４０】
以上述べたように、本実施形態の製造方法では、シリサイド部分２５を有する固定電極１０を備えたＭＥＭＳデバイス３０は、半導体製造プロセスにより製造される。
これにより、シリコン基板１上に、ＭＥＭＳ構造体と、例えば発振回路などのＣＭＯＳを併設した複合ＭＥＭＳデバイスを製造することが比較的容易に実現でき、より多機能化が図られたＭＥＭＳデバイス３０を製造することができる。
【００４１】
（第３の実施形態）
上記第２の実施形態の製造方法により製造される上記第１の実施形態のＭＥＭＳデバイス３０は、固定電極１０の、可動電極２０をリリースする際にリリースエッチング液に曝されない部分をシリサイド化してシリサイド部分２５を形成した。これに対して、この第３の実施形態では、リリースエッチング液に曝される可動電極および固定電極の一部分にシリサイド部分を形成する例を図面に沿って説明する。
【００４２】
図５は、第３の実施形態のＭＥＭＳデバイス７０を説明する概略断面図であり、上記第１の実施形態における図１（ｂ）と同じ位置の断面を図示している。なお、第３の実施形態のＭＥＭＳデバイス７０の構成のうち、第１の実施形態のＭＥＭＳデバイス３０と同一の構成については、同一符号を付して説明を省略する。
【００４３】
図５において、ＭＥＭＳデバイス７０は、シリコン基板１上に、固定された状態で設けられた固定電極５０と、この固定電極５０の上方に積層された第１層間絶縁膜１３、第１配線層２３、第２層間絶縁膜１４、第２配線層２４、保護膜１９からなる配線積層部と、を有している。また、配線積層部の略中央に形成された空間としての開口部Ｃ２内に可動な状態で設けられた可動電極６０が備えられている。固定電極５０は、表面がシリサイド化されてシリサイド部分５５が形成されている。また、可動電極６０は、表面がシリサイド化されてシリサイド部分６５が形成されている。
【００４４】
シリコン基板１上には、絶縁膜２と、窒化膜３とが、この順に積層され、窒化膜３上には、多結晶シリコン膜を積層させてイオン打ち込みされた後、パターニングすることにより固定電極５０が形成されている。また、固定電極５０の表面には、高融点金属からなるシリサイド用金属によりシリサイド化されたシリサイド部分５５を有している。シリサイド用金属として用いる高融点金属は、可動電極６０をリリースエッチングする際のフッ化水素系のエッチング液に溶解しにくく、特にエッチング液に難溶なタングステンやモリブデンが用いられていることが好ましい。
【００４５】
このように、固定電極５０は、多結晶シリコンに不純物イオン打ち込みが施されたうえに、表面がシリサイド化されてシリサイド部分５５を有して形成されているので、シート抵抗値が大幅に軽減される。これにより、ＭＥＭＳデバイス７０を動作させたときの挿入損失や通過特性などがより改善される効果を奏する。
【００４６】
固定電極５０のシリサイド部分５５の一部の上方には犠牲層１１が積層されている。さらに、犠牲層１１上には、第１層間絶縁膜１３、第１配線層２３、第２層間絶縁膜１４、第２配線層２４がこの順に積層された配線積層部が形成されている。配線積層部の上には、保護膜（パッシベーション膜）１９が積層されている。
【００４７】
配線積層部の略中央には、円筒形状もしくは矩形状の凹部である開口部Ｃ２が形成されている。この開口部Ｃ２の凹底部分には、一部が窒化膜３上に支持されて可動な状態で設けられた可動電極６０が形成されている。可動電極６０は多結晶シリコンからなり、多結晶シリコン膜に不純物イオン打ち込みが施されてから、パターニングすることにより形成されている。さらに、可動電極６０の表面には、タングステンやモリブデンなどの高融点金属からなるシリサイド用金属によりシリサイド化されてシリサイド部分６５が形成されている。
【００４８】
可動電極６０は、不純物イオン打ち込みが施されて低抵抗化が図られてからパターニングして形成されている上に、高融点金属によりシリサイド化されてシリサイド部分６５を有しているので、シート抵抗の大幅に低減される。このように、ＭＥＭＳデバイス７０の構造体である可動電極６０および固定電極５０がシリサイド化されていることにより、ＭＥＭＳデバイス７０の回路全体の抵抗値は大幅に低減され、挿入損失や通過特性などがより良好になるので、高周波デバイスなどに適用可能な優れた動作特性を有するＭＥＭＳデバイス７０を提供することができる。
【００４９】
（第４の実施形態）
次に、上記第３の実施形態のＭＥＭＳデバイス７０の製造方法について、図面に沿って説明する。なお、第４の実施形態のＭＥＭＳデバイス７０の製造方法のうち、第２の実施形態のＭＥＭＳデバイス３０の製造方法と同一の構成については、同一符号を付して説明を省略する。
【００５０】
図６（ａ）において、シリコン基板１表面を熱酸化させるなどして形成した絶縁膜２上に、ＣＶＤ法やスパッタリング法などにより窒化膜３を堆積させて形成する。次に、ＣＶＤ法などにより多結晶シリコン膜を積層させ、リンイオンなどの不純物イオンをイオン注入し低抵抗化を図ってから、フォトリソグラフィ法などによりパターニングすることによって固定電極５０を形成する。さらに、固定電極５０上には、真空蒸着法やスパッタリング法あるいはＣＶＤ法などにより、高融点金属からなるシリサイド用金属層５５ａを形成する。本実施形態では、シリサイド用金属層５５ａに用いる高融点金属としてのタングステンまたはモリブデンを用いる。
タングステンまたはモリブデンを用いてシリサイド化することにより形成される固定電極５０のシリサイド部分は、後述する可動電極６０をリリースする工程でリリースエッチングする際に用いるフッ化水素系のエッチング液に特に難溶である。これにより、シリサイド部分のリリースエッチング液に曝された部分が溶解して逆に抵抗値が上昇するなどの不具合を回避することができる。
【００５１】
次に、図６（ｂ）において、ランプアニールなどの方法により、所定の温度にて所定時間のアニールを行なう。これにより、固定電極５０の多結晶シリコンと接触している部分がシリサイド用金属層５５ａによってシリサイド化されることによりシリサイド部分５５が形成される。次に、アンモニア（ＮＨ4）と過酸化水素（Ｈ2Ｏ2）の水溶液などにより、シリサイド化されなかった窒化膜３上の未反応のシリサイド用金属層５５ａを除去する。
このように、固定電極５０の一部をシリサイド化してシリサイド部分５５を形成することにより、固定電極５０のシート抵抗を一層低減することができる。その結果、ＭＥＭＳデバイス全体での顕著なシート抵抗の低減を図ることができるので、ＭＥＭＳデバイス７０を動作させたときの挿入損失や通過特性などが改善された、優れた動作特性を有するＭＥＭＳデバイス７０を製造することができる。
【００５２】
次に、図６（ｃ）において、固定電極５０上に、スパッタリング法などにより酸化シリコンなどの酸化膜からなる犠牲層１１を形成する。次に、犠牲層１１上に、ＣＶＤ法やスパッタリング法あるいは真空蒸着法などにより多結晶シリコン膜を積層させてから、リンイオンなどの不純物イオンを注入するイオン注入を行なって低抵抗化を図った後、フォトリソグラフィ法などによりパターニングすることによって可動電極６０を形成する。さらに、真空蒸着法やスパッタリング法あるいはＣＶＤ法などにより、可動電極６０をシリサイド化するためのシリサイド用金属層６５ａを積層させる。本実施形態では、シリサイド用金属層５５ａに用いる高融点金属としてのタングステンまたはモリブデンを用いる。
タングステンまたはモリブデンを用いてシリサイド化することにより形成される可動電極６０のシリサイド部分は、後述する可動電極６０をリリースする工程で用いるフッ化水素系のエッチング液に特に難溶である。これにより、シリサイド部分のリリースエッチング液に曝された部分が溶解して逆に抵抗値が上昇するなどの不具合を回避することができる。
【００５３】
次に、図７（ａ）に示すように、ランプアニールなどの方法により、所定の温度にて所定時間のアニールを行なうことにより、可動電極６０の多結晶シリコンがシリサイド用金属層６５ａによってシリサイド化されることによりシリサイド部分６５が形成される。
このように、可動電極６０をシリサイド化してシリサイド部分６５を形成することにより、可動電極６０のシート抵抗を一層低減することができる。さらに、本実施形態では、ＭＥＭＳデバイス７０の構造体である固定電極５０もシリサイド化されてシリサイド部分５５を有しているので、ＭＥＭＳデバイス７０の回路全体の大幅な低抵抗化が図られる。
【００５４】
続いて、図７（ｂ）において、まず、アンモニア（ＮＨ4）と過酸化水素（Ｈ2Ｏ2）の水溶液などにより、シリサイド化されなかったシリサイド用金属層６５ａ（図７（ａ）を参照）をエッチングして除去する。次に、スパッタリングなどの方法により第１層間絶縁膜１３を形成する。次に、第１層間絶縁膜１３上に、スパッタリング法やＣＶＤ法、およびフォトリソグラフィ法などにより、第１配線層２３、第２層間絶縁膜１４、第２配線層２４をこの順に積層させ、また、パターニングして配線積層部を形成する。そして、第２配線層２４上に、ＣＶＤ法やスパッタリング法などにより、窒化シリコンなどからなる保護膜（パッシベーション膜）１９を形成する。
【００５５】
次に、図７（ｃ）に示すように、フッ化水素系などのリリースエッチング液により、保護膜１９、第２層間絶縁膜１４、第１層間絶縁膜１３、可動電極６０の下側部分の犠牲層１１をエッチング除去して開口部Ｃ２を形成することにより、可動電極６０を可動な状態にリリースする。
ここで、シリサイド用金属の種類によっては、シリサイド部分５５，６５がリリースエッチング液に溶解して、逆にシート抵抗が上昇したり、構造体が薄くなって機械的な特性が変動したりするなどの不具合を生ずる虞がある。本実施形態の製造方法によれば、固定電極５０および可動電極６０が、フッ化水素系などのリリースエッチング液に難溶なタングステンまたはモリブデンによりシリサイド化されている。これにより、各々のシリサイド部分５５，６５がリリースエッチング液によって溶解させることなく、ＭＥＭＳデバイス７０における固定電極５０や可動電極６０などのＭＥＭＳ構造体をシリサイド化する効果を得ることができる。
【００５６】
（変形例）
上記第１および第２の実施形態で説明したＭＥＭＳデバイス３０は、固定電極１０の配線積層部に覆われた部分は、可動電極２０をリリースする工程においてリリースエッチング液に曝されない部分にシリサイド部分２５を形成した。
また、上記第３および第４の実施形態で説明したＭＥＭＳデバイス７０は、リリースエッチング液に難溶な高融点金属であるタングステンまたはモリブデンをシリサイド用金属として用いて、固定電極５０のシリサイド部分５５および可動電極６０のシリサイド部分６５を形成した。
これらに限らず、第１および第２の実施形態と、第３および第４の実施形態とを組み合わせた構成のＭＥＭＳデバイス、およびＭＥＭＳデバイスの製造方法としてもよい。
【００５７】
図８は、上記実施形態の特徴を組み合わせた構成のＭＥＭＳデバイス９０を説明する概略断面図である。なお、本変形例のＭＥＭＳデバイス９０の構成のうち、上記実施形態と同じ構成については同一符号を付して説明を省略する。
【００５８】
図８において、ＭＥＭＳデバイス９０は、シリコン基板１上に、固定された状態で設けられた固定電極１０と、この固定電極１０の上方に積層された第１層間絶縁膜１３、第１配線層２３、第２層間絶縁膜１４、第２配線層２４、保護膜１９からなる配線積層部と、を有している。また、配線積層部の略中央に形成された空間としての開口部Ｃ３内に可動な状態で設けられた可動電極６０が備えられている。固定電極１０の配線積層部に覆われた部分は、表面がシリサイド化されてシリサイド部分２５が形成されている。また、可動電極６０は、表面がシリサイド化されてシリサイド部分６５が形成されている。
【００５９】
シリコン基板１上には、絶縁膜２と、窒化膜３とが、この順に積層され、窒化膜３上には、多結晶シリコン膜を積層させてイオン打ち込みされた後、パターニングすることにより固定電極１０が形成されている。また、固定電極１０は、開口部Ｃ３に露出された部分と、開口部Ｃ３から所定の面積を覆うように犠牲層１１および層間膜１２が順次積層された部分と、シリサイド用の金属によりシリサイド化されたシリサイド部分２５とを有している。
このように、固定電極１０は、不純物イオンのイオン打ち込みが施されたうえに、一部がシリサイド化されてシリサイド部分２５が形成されているので、シート抵抗値が大幅に低減することが可能になる。
また、固定電極１０のシリサイド部分２５は、配線積層部に覆われた部分に形成されている。換言すると、固定電極１０のシリサイド部分２５は、可動電極６０をリリースする工程においてリリースエッチング液に曝されない領域に形成されている。これにより、シリサイド用金属の選定にあたって、リリースエッチング液に対する耐蝕性等を考慮する必要がなく、例えば安価な金属をシリサイド用金属として用いれば低コスト化も可能になる。
【００６０】
配線積層部の略中央に形成された開口部Ｃ３の凹底部分に設けられた可動電極６０は、多結晶シリコン膜に不純物イオン打ち込みが施されてから、パターニングすることにより形成されている。さらに、可動電極６０の表面には、タングステンまたはモリブデンなどの高融点金属からなるシリサイド用金属によりシリサイド化されてシリサイド部分６５が形成されている。
このように、不純物イオン打ち込みが施されたうえに、高融点金属としてのタングステンまたはモリブデンによりシリサイド化されてシリサイド部分６５を有しているので、シート抵抗が大幅に低減される。
また、シリサイド用金属として用いるタングステンまたはモリブデンは、可動電極６０をリリースする工程において用いられるフッ化水素系のリリースエッチング液に特に難溶であるため、リリースエッチング液に溶解して可動電極６０のシート抵抗が逆に上昇してしまうなどの不具合を回避することができる。
【００６１】
以上、発明者によってなされた本発明の実施の形態およびその変形例について具体的に説明したが、本発明は上記した実施の形態に限定されるものではなく、その要旨を逸脱しない範囲で種々の変更を加えることが可能である。
【００６２】
例えば、上記実施形態では、多結晶シリコンをパターニングすることによりＭＥＭＳデバイスのＭＥＭＳ構造体である可動電極および固定電極の原型を形成したが、これに限らない。ＭＥＭＳ構造体の原型を非晶質（アモルファス）シリコンにより形成する構成としてもよい。
【００６３】
非晶質シリコンにより形成されたＭＥＭＳ構造体は、結晶質シリコンのように規則正しい結晶配列を有さないので、特に可動電極の連続動作において結晶粒界に沿った金属疲労が抑えられる。また、非晶質シリコンは、例えばトランジスタのゲート電極の材料として併用でき、また、被膜形成温度が比較的低いことから、既存の半導体製造プロセスによりＣＭＯＳと融合された高機能なＭＥＭＳデバイスを製造することが可能である。
【００６４】
また、上記実施形態では、固定電極および可動電極のそれぞれを形成する工程で、固定電極または可動電極の原型となる多結晶シリコンを積層させてから不純物イオンのイオン打ち込みを施した。これに限らず、固定電極を形成する工程、または可動電極を形成する工程のいずれかの工程で、固定電極または可動電極のいずれか一方に不純物イオンをイオン打ち込みして低抵抗化を図る構成によってもＭＥＭＳデバイスの回路全体の低抵抗化に効果を奏する。
【符号の説明】
【００６５】
１…半導体基板としてのシリコン基板、３…エッチングストップ層としての窒化膜、１０，５０…固定電極、１３…配線積層部の一つとしての第１層間絶縁層、１４…配線積層部の一つとしての第２層間絶縁層、２３…配線が形成される第１配線層、２４…配線が形成される第２配線層、１９…配線積層部の一つとしての保護膜、２０，６０…可動電極、２５，５５，６５…シリサイド部分、２５ａ，５５ａ，６５ａ…シリサイド用金属層、３０，７０，９０…ＭＥＭＳデバイス。
【図１】
2010280055.tif 000003
【図２】
2010280055.tif 000004
【図３】
2010280055.tif 000005
【図４】
2010280055.tif 000006
【図５】
2010280055.tif 000007
【図６】
2010280055.tif 000008
【図７】
2010280055.tif 000009
【図８】
2010280055.tif 000010
【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
半導体基板上に形成された窒化膜と、
前記窒化膜上に形成され、不純物イオンが打ち込まれたアモルファスシリコンを有する固定電極と、
前記窒化膜上に形成され、前記固定電極と離間して形成され、不純物イオンが打ち込まれたアモルファスシリコンを有する可動電極と、
前記固定電極の一部に形成されたシリサイド層と、
前記固定電極上に形成され、開口部を有する層間絶縁膜と、
前記層間絶縁膜上に形成され、前記シリサイド層に接続された配線層と、を有し、
前記開口部の内部表面に前記シリサイド層が露出していない、ＭＥＭＳデバイス。
【請求項２】
半導体基板上に形成された窒化膜と、
前記窒化膜上に形成され、不純物イオンが打ち込まれた多結晶シリコンを有する固定電極と、
前記窒化膜上に形成され、前記固定電極と離間して形成され、不純物イオンが打ち込まれたアモルファスシリコンを有する可動電極と、
前記固定電極の一部に形成されたシリサイド層と、
前記固定電極上に形成され、開口部を有する層間絶縁膜と、
前記層間絶縁膜上に形成され、前記シリサイド層に接続された配線層と、を有し、
前記開口部の内部表面に前記シリサイド層が露出していない、ＭＥＭＳデバイス。
【請求項３】
半導体基板上に形成された窒化膜と、
前記窒化膜上に形成され、不純物イオンが打ち込まれたアモルファスシリコンを有する固定電極と、
前記窒化膜上に形成され、前記固定電極と離間して形成され、不純物イオンが打ち込まれた多結晶シリコンを有する可動電極と、
前記固定電極の一部に形成されたシリサイド層と、
前記固定電極上に形成され、開口部を有する層間絶縁膜と、
前記層間絶縁膜上に形成され、前記シリサイド層に接続された配線層と、を有し、
前記開口部の内部表面に前記シリサイド層が露出していない、ＭＥＭＳデバイス。
【請求項４】
半導体基板に窒化膜を形成する工程と、
前記窒化膜上に、不純物イオンが打ち込まれたアモルファスシリコンを有する固定電極を形成する工程と、
前記固定電極上に、酸化シリコンを有する犠牲層を形成する工程と、
前記窒化膜上および前記犠牲層上に、不純物イオンが打ち込まれたアモルファスシリコンを有する可動電極を形成する工程と、
前記可動電極および前記犠牲層上に、酸化シリコンを有する層間膜を形成する工程と、
前記犠牲層および前記層間膜の所定の領域を除去することにより、前記固定電極の一部を露出させる工程と、
前記固定電極の前記一部に、シリサイド層を形成する工程と、
残存した前記層間膜上および前記シリサイド層上に、酸化シリコンを有する層間絶縁膜を形成する工程と、
前記層間絶縁膜上に、前記シリサイド層に接続する配線層を形成する工程と、
フッ化水素系のエッチング液を用いて、前記層間絶縁膜の一部、残存した前記層間膜の一部および残存した前記犠牲層の一部を除去し、開口部を形成すると共に可動電極をリリースする工程と、を有し、
前記開口部を形成すると共に可動電極をリリースする工程において、前記シリサイド層は、前記開口部の内部に露出しない、ＭＥＭＳデバイスの製造方法。
【請求項５】
半導体基板に窒化膜を形成する工程と、
前記窒化膜上に、不純物イオンが打ち込まれた多結晶シリコンを有する固定電極を形成する工程と、
前記固定電極上に、酸化シリコンを有する犠牲層を形成する工程と、
前記窒化膜上および前記犠牲層上に、不純物イオンが打ち込まれたアモルファスシリコンを有する可動電極を形成する工程と、
前記可動電極および前記犠牲層上に、酸化シリコンを有する層間膜を形成する工程と、
前記犠牲層および前記層間膜の所定の領域を除去することにより、前記固定電極の一部を露出させる工程と、
前記固定電極の前記一部に、シリサイド層を形成する工程と、
残存した前記層間膜上および前記シリサイド層上に、酸化シリコンを有する層間絶縁膜を形成する工程と、
前記層間絶縁膜上に、前記シリサイド層に接続する配線層を形成する工程と、
フッ化水素系のエッチング液を用いて、前記層間絶縁膜の一部、残存した前記層間膜の一部および残存した前記犠牲層の一部を除去し、開口部を形成すると共に可動電極をリリースする工程と、を有し、
前記開口部を形成すると共に可動電極をリリースする工程において、前記シリサイド層は、前記開口部の内部に露出しない、ＭＥＭＳデバイスの製造方法。
【請求項６】
半導体基板に窒化膜を形成する工程と、
前記窒化膜上に、不純物イオンが打ち込まれたアモルファスシリコンを有する固定電極を形成する工程と、
前記固定電極上に、酸化シリコンを有する犠牲層を形成する工程と、
前記窒化膜上および前記犠牲層上に、不純物イオンが打ち込まれた多結晶シリコンを有する可動電極を形成する工程と、
前記可動電極および前記犠牲層上に、酸化シリコンを有する層間膜を形成する工程と、
前記犠牲層および前記層間膜の所定の領域を除去することにより、前記固定電極の一部を露出させる工程と、
前記固定電極の前記一部に、シリサイド層を形成する工程と、
残存した前記層間膜上および前記シリサイド層上に、酸化シリコンを有する層間絶縁膜を形成する工程と、
前記層間絶縁膜上に、前記シリサイド層に接続する配線層を形成する工程と、
フッ化水素系のエッチング液を用いて、前記層間絶縁膜の一部、残存した前記層間膜の一部および残存した前記犠牲層の一部を除去し、開口部を形成すると共に可動電極をリリースする工程と、を有し、
前記開口部を形成すると共に可動電極をリリースする工程において、前記シリサイド層は、前記開口部の内部に露出しない、ＭＥＭＳデバイスの製造方法。
【請求項７】
前記開口部を形成すると共に可動電極をリリースする工程において、前記開口部に対応するフォトレジストパターンを形成する工程を有し、前記層間絶縁膜の一部、残存した前記層間膜の一部および残存した前記犠牲層の一部は前記フォトレジストパターンをエッチングマスクとしてエッチングされることで除去され、かつ除去される前記残存した前記層間膜の一部および残存した前記犠牲層の一部は前記固定電極の一部を露出させる工程において除去されなかったものであることを特徴とする請求項４乃至６のいずれか一項に記載のＭＥＭＳデバイスの製造方法。